ГЛАЗУРЬ
GLASING

Изобретение касается составов глазурей для нанесения на керамическую фасадную плитку.
Известна глазурь, содержащая, вес.ч.: свинцовый сурик 35; кварцевый песок 54; поташ 12; соду 8; окись кобальта 0,5; окись меди 2 [1]. Такая глазурь не является экологически безопасной.
Задача изобретения состоит в получении экологически безопасной глазури.
Технический результат достигается тем, что глазурь, содержащая кварцевый песок, поташ, окись кобальта, окись меди, дополнительно включает целестин, причем компоненты находятся при следующем соотношении, мас.%: кварцевый песок 63-67; поташ 16-18; окись кобальта 0,4-0,6; окись меди 0,4-0,6; целестин 16,0-18,0.
В таблице приведены составы глазури.
Таблица
Компоненты
Содержание, мас.%, в составах:
1
2
Кварцевый песок
67
63
Поташ
16
18
Окись кобальта
0,4
0,6
Окись меди
0,6
0,4
Целестин
16
18
Глазурь получают следующим образом.
Подготавливают и дозируют компоненты, например, согласно выбранному из таблицы составу. Компоненты сплавляют в окислительной среде при температуре 1400-1450°С. Расплав гранулируют в воду, размалывают до полного прохождения через сетку 0056 и готовят глазурную суспензию с влажностью 45-55%. Суспензию наносят на поверхность обожженной керамической фасадной плитки, подсушивают и обжигают в окислительной среде при температуре 900-970°С.
Глазурь образует экологически безопасное защитно-декоративное покрытие.
Источники информации
1. Алферов Л.Г. Технология росписи. Дерево. Металл. Керамика. Ткани. - Ростов-на-Дону: Феникс, 2000. - С.352.